(57)【要約】【課題】りん脱酸銅管に対する破壊圧力と引張り強さとの比（ＰＦｄ）／（σｄ）を上回る破壊圧力／引張り強さの比（ＰＦａ）／（σａ）を有し、且つ曲げ加工性及び耐熱性が優れた熱交換器用銅合金管を提供する。【解決手段】Ｓｎ：０．１乃至２．０質量％、Ｐ：０．００５乃至０．１質量％、Ｓ：０．００５質量％以下、Ｏ：０．００５質量％以下、及びＨ：０．０００２質量％以下を含有し、残部がＣｕ及び不可避的不純物からなる組成を有する。この銅合金管は、引張り強さが２５５Ｎ／ｍｍ２以上であり、管軸直交断面において、管の肉厚方向と垂直な方向に測定した平均結晶粒径が３０μｍ以下である。前記銅合金管の引張り強さをσａ、破壊圧力をＰＦａ、前記銅合金管と同一外径及び肉厚のりん脱酸銅管の引張り強さをσｄ、破壊圧力をＰＦｄとしたとき、（ＰＦａ）／（σａ）＞（ＰＦｄ）／（σｄ）である。【選択図】なし【特許請求の範囲】
【請求項１】
Ｓｎ：０．１乃至２．０質量％、Ｐ：０．００５乃至０．１質量％、Ｓ：０．００５質量％以下、Ｏ：０．００５質量％以下、及びＨ：０．０００２質量％以下を含有し、残部がＣｕ及び不可避的不純物からなる組成を有し、引張り強さが２５５Ｎ／ｍｍ２以上であり、管軸直交断面において、管の肉厚方向と垂直な方向に測定した平均結晶粒径が３０μｍ以下である銅合金管であって、前記銅合金管の引張り強さをσａ、破壊圧力をＰＦａ、前記銅合金管と同一外径及び肉厚のりん脱酸銅管の引張り強さをσｄ、破壊圧力をＰＦｄとしたとき、（ＰＦａ）／（σａ）＞（ＰＦｄ）／（σｄ）であることを特徴とする熱交換器用銅合金管。
【請求項２】
更に、Ｚｎ：０．０１乃至１．０質量％を含有することを特徴とする請求項１に記載の熱交換器用銅合金管。
【請求項３】
更に、Ｆｅ、Ｎｉ、Ｍｎ、Ｍｇ、Ｃｒ、Ｔｉ及びＡｇからなる群から選択された１種以上の元素を合計で０．０７質量％未満含有することを特徴とする請求項１又は２に記載の熱交換器用銅合金管。
【請求項４】
抽伸加工が施されていることを特徴とする請求項１乃至３のいずれか１項に記載の熱交換器用銅合金管。
【請求項５】
８００℃で１５秒間加熱した後の管軸直交断面において管の肉厚方向と垂直な方向に測定した平均結晶粒径が１００μｍ以下であることを特徴とする請求項１乃至４のいずれか１項に記載の熱交換器用銅合金管。
【請求項６】
前記銅合金管が内面溝付管であることを特徴とする請求項１乃至５のいずれか１項に記載の熱交換器用銅合金管。
【発明の詳細な説明】
【技術分野】
【０００１】
本発明は、耐圧破壊強度及び加工性が優れた熱交換器用銅合金管に関する。
【背景技術】
【０００２】
例えば、エアコンの熱交換器は、ヘアピン状に曲げ加工したＵ字形銅管（以下、銅管という場合は銅合金管も含む）をアルミニウム又はアルミニウム合金板からなるフィン（以下、アルミニウムフィンという）の貫通孔に通し、前記銅管を銅管内に治具を挿入して拡管することにより、銅管とアルミニウムフィンとを密着させ、更に、銅管の開放端を拡管し、この拡管開放端部にＵ字形に曲げ加工したベンド銅管を挿入し、りん銅ろう等のろう材によりベンド銅管をＵ字形銅管の拡管開放端部にろう付けすることにより、複数個のＵ字形銅管がベンド銅管により接続されて、熱交換器が製作される。
【０００３】
このため、熱交換器に使用される銅管には、熱伝導率、曲げ加工性及びろう付け性が良好であることが要求される。従って、これらの特性が良好であり、適切な強度を有するりん脱酸銅が広く使用されている。
【０００４】
エアコン等の熱交換器に使用する冷媒には、ＨＣＦＣ（ハイドロクロロフルオロカーボン）系フロンが広く使用されてきたが、ＨＣＦＣはオゾン破壊係数が大きいことから、地球環境保護の点より、その値が小さいＨＦＣ（ハイドロフルオロカーボン）系フロンが使用されるようになってきた。また、給湯器、自動車用空調機器又は自動販売機等に使用される熱交換器に自然冷媒であるＣＯ２が使用されるようになってきた。熱交換器において、これらの冷媒が使用される圧力（熱交換器の伝熱管内を流れる圧力）は凝縮器（ＣＯ２においてはガスクーラー）において最大となり、例えば、ＨＣＦＣ系フロンのＲ２２では１．８ＭＰａ、ＨＦＣ系フロンのＲ４１０Ａでは３ＭＰａ、またＣＯ２冷媒では７乃至１０ＭＰａ（超臨界状態）程度であり、新たに採用された冷媒の運転圧力は従来冷媒Ｒ２２の１．６乃至６倍程度に増大している。
【０００５】
伝熱管内を流れる冷媒の運転圧力をＰ、伝熱管の外径をＤ、伝熱管の引張り強さ（伝熱管長手方向）をσ、伝熱管の肉厚をｔ（内面溝付管の場合は底肉厚）とすると、これらの間には、Ｐ＝２×σ×ｔ／（Ｄ−０．８ｔ）の関係がある。前記式を肉厚ｔに関して整理すると、ｔ＝（Ｄ×Ｐ）／（２×σ＋０．８Ｐ）となり、伝熱管の引張り強さが大きいほど肉厚を薄くできることがわかる。実際に、伝熱管を選定する場合、前記のＰに更に安全率Ｓ（通常２．５乃至４程度）を乗じた圧力に対して算出される引張り強さ及び肉厚の伝熱管を使用する。
【０００６】
りん脱酸銅製伝熱管の場合、引張り強さが小さいことから、冷媒の運転圧力の増大に対応するには管の肉厚を厚くする必要がある。また、熱交換器の組立の際、ろう付け部は８００℃以上の温度に数秒乃至数十秒間加熱されるため、ろう付け部及びその近傍ではその他の部分に比べて結晶粒が粗大化し、軟化により強度が低下した状態となってしまうことから、肉厚をより厚くする必要がある。このように、伝熱管としてりん脱酸銅を使用すると、熱交換器の質量が増大し、価格が上昇することから、引張り強さが高く、加工性が優れていて、良好な熱伝導率を有する伝熱管が強く要望されるようになってきた。
【０００７】
このような要望に応えるべく、０．２％耐力と疲れ強さが優れた銅合金管として、例えば、Ｃｏ：０．０２乃至０．２質量％、Ｐ：０．０１乃至０．０５質量％、Ｃ：１乃至２０ｐｐｍを含有し、残部がＣｕ及び不可避的不純物からなり、不純物の酸素が５０ｐｐｍ以下である熱交換器用継目無銅合金管が提案されている（特許文献１）。また、Ｓｎ：０．１乃至１．０質量％、Ｐ：０．００５乃至０．１質量％、Ｏ：０．００５質量％以下及びＨ：０．０００２質量％以下を含有し、残部がＣｕ及び不可避的不純物からなる組成を有し、平均結晶粒径が３０μｍ以下である熱交換器用銅合金管が提案されている（特許文献２）。
【０００８】
【特許文献１】特開２０００−１９９０２３号公報
【特許文献２】特開２００３−２６８４６７号公報
【発明の開示】
【発明が解決しようとする課題】
【０００９】
しかしながら、特許文献１に開示された銅合金は、Ｃｏの燐化物による析出強化によって引張り強さを向上させているが、強度上昇の割には耐圧破壊強度が上昇せず（特許文献１の銅合金管の破壊圧力をＰＦ１、引張り強さをσ１とするとき、σ１＞σｄ（σｄはりん脱酸銅管の引張り強さ）であるが、ＰＦ１／σ１の値がりん脱酸銅管のそれとほぼ同じ値）、また前記燐化物はろう付け温度では固溶するため、ろう付け後は強度が低下する。そのため、伝熱管に使用した場合、あまり肉厚を薄くできず、所望の効果が得られないという問題点がある。
【００１０】
また、特許文献２の銅合金は、Ｓｎの固溶強化により強度が向上し、ろう付け後の軟化も特許文献１の銅合金より小さく、伝熱管に用いると管の肉厚を薄くすることが可能になるが、熱交換器とするためにＵ字曲げ加工したときに、曲げ部でしわ又は割れが発生し易くなり、その部分が起点となって予期しない低い強度で破壊してしまうといった問題点があることが判明した。
【００１１】
ところで、引張り強さσの銅管の管内に静水圧を作用させ、この管が破壊したときの破壊圧力をＰＦとすると、通常、ＰＦとσは比例関係にあり、ＰＦ／σ＝α（αは比例定数）となる。軟質りん脱酸銅管の引張り強さをσｄ、その破壊圧力をＰＦｄとすると、ＰＦｄ／σｄ＝αｄである。前記軟質りん脱酸銅管に軽い抽伸加工を加えると引張り強さが増大し、σｄ´（σｄ´＞σｄ）となり、それに伴い破壊圧力も増大し、ＰＦｄ´（ＰＦｄ´＞ＰＦｄ）となる。しかしながら、ＰＦとσの比ＰＦｄ／σｄ及びＰＦｄ´／σｄ´は共にαｄであり、焼鈍した軟質材に抽伸加工等を行ってりん脱酸銅管の引張り強さを向上させることにより、耐圧強度を向上させることは可能であるが、引張り強さを向上させると、延性が急激に低下し、伝熱管の曲げ部で割れ及びしわが起こりやすくなり、その部分が基点となって所定破壊圧力より低い圧力で破壊してしまう。
【００１２】
従って、りん脱酸銅に対する破壊圧力と引張り強さの比αｄを上回る伝熱管が得られれば、それだけ管の引張り強さを大きくしなくても、耐圧強度を確保することができ、管の加工性を確保するのに有利になる。また、管の肉厚を薄くしても所定の耐圧強度を確保することが可能になる。
【００１３】
本発明はかかる問題点に鑑みてなされたものであって、りん脱酸銅管に対する破壊圧力と引張り強さとの比（ＰＦｄ）／（σｄ）を上回る破壊圧力／引張り強さの比（ＰＦａ）／（σａ）を有し、且つ曲げ加工性及び耐熱性が優れた熱交換器用銅合金管を提供することを目的とする。
【課題を解決するための手段】
【００１４】
本発明に係る熱交換器用銅合金管は、Ｓｎ：０．１乃至２．０質量％、Ｐ：０．００５乃至０．１質量％、Ｓ：０．００５質量％以下、Ｏ：０．００５質量％以下、及びＨ：０．０００２質量％以下を含有し、残部がＣｕ及び不可避的不純物からなる組成を有し、引張り強さが２５５Ｎ／ｍｍ２以上であり、管軸直交断面において、管の肉厚方向と垂直な方向に測定した平均結晶粒径が３０μｍ以下である銅合金管であって、前記銅合金管の引張り強さをσａ、破壊圧力をＰＦａ、前記銅合金管と同一外径及び肉厚のりん脱酸銅管の引張り強さをσｄ、破壊圧力をＰＦｄとしたとき、（ＰＦａ）／（σａ）＞（ＰＦｄ）／（σｄ）であることを特徴とする。
【００１５】
この熱交換器用銅合金管において、更に、Ｚｎ：０．０１乃至１．０質量％を含有することができる。
【００１６】
更に、Ｆｅ、Ｎｉ、Ｍｎ、Ｍｇ、Ｃｒ、Ｔｉ及びＡｇからなる群から選択された１種以上の元素を合計で０．０７質量％未満含有することができる。
【００１７】
更にまた、前記熱交換器用銅合金管は、抽伸加工されたものとすることができる。
【００１８】
本発明の熱交換器用銅合金管は、８００℃で１５秒間加熱した後の管軸直交断面において管の肉厚方向と垂直な方向に測定した平均結晶粒径が１００μｍ以下であることが好ましい。なお、平均結晶粒径は、管の軸方向に直交する断面において、ＪＩＳＨ０５０１に定められた切断法により、肉厚と垂直な方向の結晶粒径を測定し、これを管軸方向に任意の１０箇所で測定したときのその測定値の平均値である。
【００１９】
更に、この熱交換器用銅合金管は、例えば、内面溝付管である。
【発明を実施するための最良の形態】
【００２０】
以下、本発明について更に詳細に説明する。本発明者等が種々実験研究した結果、Ｓｎ含有量、Ｐ含有量、Ｓ含有量、管軸直交断面における肉厚と直交する方向の平均結晶粒径を適切に規定することにより、本発明の課題を解決できる熱交換器用銅合金管を得ることができることを見出した。
【００２１】
以下、本発明の熱交換器用伝熱管の成分添加理由及び組成限定理由について説明する。
【００２２】
「Ｓｎ：０．１乃至２．０質量％」
Ｓｎは、銅合金管の引張り強さを向上させ、結晶粒の粗大化を抑制させる効果を有し、種々の冷媒を使用する伝熱管の銅合金中に含有させた場合、りん脱酸銅管に比べて管の肉厚を薄くすることが可能になる。銅合金管のＳｎ含有量が２．０質量％を超えると、鋳塊における凝固偏析が激しくなり、通常の熱間押出及び／又は加工熱処理により偏析が完全に解消しないことがあり、銅合金管の金属組織、機械的性質、曲げ加工性、ろう付け後の組織及び機械的性質が不均一となる。また、押出圧力が高くなり、Ｓｎ含有量が２質量％以下の銅合金と同一の押出圧力で押出成形するためには、押出温度を上げることが必要になり、それにより押出材の表面酸化が増加し、生産性の低下及び銅合金管の表面欠陥が増加する。一方、Ｓｎが０．１質量％未満であると、焼鈍後及びろう付け加熱後に、十分な引張強さ及び細かい結晶粒径を得ることができなくなる。
【００２３】
「Ｐ：０．００５乃至０．１質量％」
銅合金管のＰ含有量が０．１質量％を超えると、熱間押出時に割れが生じやすくなり、応力腐食割れ感受性が高くなると共に、熱伝導率の低下が大きくなる。Ｐ含有量が０．００５質量％未満であると、脱酸不足により酸素量が増加してＳｎの酸化物が発生し、鋳塊の健全性が低下し、銅合金管として曲げ加工性が低下する。
【００２４】
「Ｓ：０．００５質量％以下」
本発明の銅合金管において、銅合金管のＳは、Ｃｕと化合物を形成して母相中に存在する。原料として用いる低品位銅地金及びスクラップ等の配合割合が増加し、Ｓの含有量が増えると、鋳塊時の鋳塊割れ及び熱間押出割れが増加する。また、熱間押出割れが発生しなくても、押出材を冷間圧延したり、抽伸加工すると、材料内部のＣｕ−Ｓ化合物は管の軸方向に伸張し、銅合金母相とＣｕ−Ｓ化合物界面で割れが発生しやすく、加工中の半製品及び加工後の製品において、表面疵及び割れ等になり、製品の歩留りを低下させる。また、Ｃｕ−Ｓ化合物界面で割れが発生しない場合でも、本発明の合金管に曲げ加工を行う際、割れ発生の起点となり、曲げ部で割れが発生する頻度が高くなる。このような問題を改善するために、本発明の銅合金管へのＳ含有量は０．００５質量％以下、望ましくは０．００３質量％以下、更に望ましくは０．００１５質量％以下にする必要がある。Ｓは、銅地金、スクラップなどの原料、スクラップに付着する油、溶解鋳造雰囲気（溶湯を被覆する木炭／フラックス、溶湯と接触する雰囲気中のＳＯｘガス、炉材等）より比較的簡単に溶湯中に取り込まれるため、Ｓ含有量を０．００５質量％以下とするには、低品位のＣｕ地金及びスクラップの使用量を低減し、溶解雰囲気のＳＯｘガスを低減し、適正な炉材を選定し、Ｍｇ及びＣａ等のＳと親和性が強い元素を溶湯に微量添加する等の対策が有効である。なお、Ｓ以外の不純物元素Ａｓ、Ｂｉ、Ｓｂ、Ｐｂ、Ｓｅ、Ｔｅについても同様に、鋳塊、熱間押出材、及び冷間加工材の健全性を低下させ、また管の曲げ加工性を損なうことから、これらの元素の合計含有量は０．００１５質量％以下、望ましくは０．００１０質量％以下、更に望ましくは０．０００５質量％以下とすることが好ましい。
【００２５】
「Ｏ：０．００５質量％以下」
本発明の銅合金管において、Ｏの含有量が０．００５質量％を超えると、Ｃｕ又はＳｎの酸化物が鋳塊に巻き込まれ、鋳塊の健全性が低下すると共に、製造された管の曲げ加工性が低下しやすくなる。このため、Ｏの含有量を０．００５質量％以下とする必要がある。曲げ加工性をより改善するには、Ｏの含有量を０．００３質量％以下とすることが望ましく、０．００１５％以下とすることが更に望ましい。
【００２６】
「Ｈ：０．０００２質量％以下」
溶解鋳造時に溶湯に取り込まれる水素が多くなると、凝固時に固溶量が減少した水素が鋳塊の粒界に析出し、多数のピンホールを形成し、熱間押出時に割れを発生させる。また、押出後も圧延及び抽伸加工した銅合金管を焼鈍すると、焼鈍時にＨが粒界に濃縮し、これに起因して膨れが発生しやすくなり、製品歩留が低下する。このため、本発明の銅合金管においては、Ｈの含有量を０．０００２質量％以下とすることが必要である。製品歩留りをより向上させるには、Ｈの含有量を０．０００１質量％以下とすることが望ましい。
【００２７】
なお、Ｈの含有量を０．０００２質量％以下とするには、溶解鋳造時の原料の乾燥、溶湯被覆木炭の赤熱、溶湯と接触する雰囲気の露点の低下、りん添加前の溶湯を酸化気味にする等の対策が有効である。
【００２８】
「Ｚｎ：０．０１乃至１．０質量％」
Ｚｎを添加することにより、銅合金管の熱伝導率を大きく低下させることなく、強度、耐熱性及び疲れ強さを向上させることができる。また、Ｚｎの添加により、冷間圧延、抽伸及び転造等に用いる工具の磨耗を低減させることができ、抽伸プラグ及び溝付プラグ等の寿命を延命させる効果があり、生産コストの低減に寄与する。Ｚｎの含有量が１．０質量％を超えると、応力腐食割れ感受性が高くなる。また、Ｚｎの含有量が０．０１質量％未満であると、上述の効果が十分得られなくなる。従って、Ｚｎの含有量を０．００１乃至１．０質量％とすることが必要である。
【００２９】
次に、本発明の熱交換器用銅合金管の特性等の限定理由について説明する。
【００３０】
「引張強さ：２５５Ｎ／ｍｍ２以上」
銅合金管の引張強さが２５５Ｎ／ｍｍ２未満であると、エアコン等の熱交換器に組み込んだときの強度が不十分であり、またろう付け後の強度を十分に維持できない。なお、ここでいう引張り強さは焼鈍して軟質材とした銅合金管の管軸方向の引張り強さである。
【００３１】
「管軸直交断面における肉厚方向に垂直な方向の平均結晶粒径：３０μｍ以下」
管内に静水圧を作用させると、管軸直交断面においては管周方向及び肉厚方向と直交する方向に力が加わり、管内外面の表面疵、管内部の硫化物等の介在物、及び管内表面又は内部の微細な割れ等の欠陥を基点にして割れが発生し、亀裂が伝播して破壊に至る。本発明者等は、このような破壊に至る問題点を防止するためには、管軸直交断面における肉厚方向と直交する方向の平均結晶粒径を３０μｍ以下にすると有効であることを見出した。管軸直交断面における肉厚方向に垂直な方向の平均結晶粒径が３０μｍを超えると、エアコン等の熱交換器に組み込む際、曲げ加工したときに曲げ部に割れが発生しやすくなる。この場合に、この肉厚方向と直交する方向の平均結晶粒径は２０μｍ以下であることがより望ましい。
【００３２】
なお、この平均結晶粒径は焼鈍により再結晶した状態、又はそれに抽伸等の塑性加工を施した状態のいずれでもよい。
【００３３】
「銅合金管の引張り強さをσａ、耐圧破壊圧力をＰＦａ、銅合金管と同一外径及び肉厚のりん脱酸銅管の引張り強さをσｄ、耐圧破壊圧力をＰＦｄとしたとき、（ＰＦａ）／（σａ）＞（ＰＦｄ）／（σｄ）である。」
本発明の銅合金管は、その耐圧破壊圧力Ｐｆａと引張り強さσａとの比（Ｐｆａ）／（σａ）が、りん脱酸銅管の耐圧破壊圧力ＰＦｄと引張り強さσｄとの（ＰＦｄ）／（σｄ）より大きいので、例えば同一引張り強さ、同一肉厚の管を用いた場合も、本発明の銅合金管はより大きい耐圧強度を保証することができる。また、りん脱酸銅管と本発明の銅合金管の引張り強さが同一であれば、本発明の銅合金管の方が伸びが大きいことから、管の曲げ加工による割れがおきにくく、より厳しい曲げ（曲げ半径の小さい曲げ）を行うことができる。
【００３４】
なお、耐圧破壊圧力と引張り強さの比は、同じ合金であれば、調質（焼鈍による軟化状態及び焼鈍後の加工率）が変わってもほぼ同じ値を示すので、ここでは例えば焼鈍上がりのりん脱酸銅管及び本発明の銅合金管について引張り強さと耐圧破壊強度を測定して求めることができる。
【００３５】
「Ｆｅ、Ｎｉ、Ｍｎ、Ｍｇ、Ｃｒ、Ｔｉ及びＡｇからなる群から選択された１種以上の元素を合計０．０７質量％未満」
Ｆｅ、Ｎｉ、Ｍｎ、Ｍｇ、Ｃｒ、Ｔｉ、Ｚｒ及びＡｇはいずれも本発明の銅合金の強度、耐圧破壊強度、及び耐熱性を向上させ、結晶粒を微細化して曲げ加工性を改善する。前記元素の中から選択する１種以上の元素の含有量が０．０７質量％を超えると、押出圧力が上昇するため、これらの元素を添加しないものと同一の押出力で押出を行おうとすると、熱間押出温度を上げることが必要になる。これにより、押出材の表面酸化が多くなるため、本発明の銅合金管において表面欠陥が多発し、製品歩留りが低下する。このため、Ｆｅ、Ｎｉ、Ｍｎ、Ｍｇ、Ｃｒ、Ｔｉ、Ｚｒ及びＡｇからなる群から選択された１種以上の元素を合計０．０７質量％未満とすることが望ましい。前記含有量は、０．０５質量％未満とすることがより望ましく、０．０３質量％未満とすることが更に望ましい。
【００３６】
「８００℃に１５秒間加熱した後の引張強さ：２３５Ｎ／ｍｍ２以上」
銅合金管が熱交換器に加工されたとき、ろう付けによる熱影響を受ける。ろう付けには、通常、りん銅ろう（ＪＩＳ  ＢＣｕＰ−２：Ｃｕ−６．８〜７．５質量％Ｐ、ろう付け温度：７３５〜８４０℃）が多用される。そして、このろう付けによる熱影響と同等の８００℃に１５秒間加熱した後の引張強さが２３５Ｎ／ｍｍ２未満であると、運転圧力が高いＨＦＣ系フロン冷媒及び炭酸ガス冷媒のときに、疲労破壊が起こりやすくなる。よって、８００℃に１５秒間加熱した後の銅合金管の引張強さを２３５Ｎ／ｍｍ２以上とすることが好ましい。
【００３７】
「８００℃に１５秒間加熱した後の管軸直交断面の肉厚方向に垂直な方向の平均結晶粒径：１００μｍ以下」
前述の如く、銅合金管が熱交換器に加工されたとき、ろう付けによる熱影響を受ける。そして、このろう付けによる熱影響で結晶粒径が粗大化するが、ろう付けによる熱影響と同等の８００℃に１５秒間加熱した後に、管軸直交断面の肉厚方向に垂直な方向の平均結晶粒径が１００μｍを超えると、ろう付け部において耐圧強度の低下が大きく、運転圧力が高いＨＦＣ系フロン冷媒及び炭酸ガス冷媒用の熱交換器に銅合金管を使用したときに信頼性が低下する。従って、管軸直交断面の肉厚方向に垂直な方向の平均結晶粒径を１００μｍ以下、更には６０μｍ以下とすることが望ましい。
【００３８】
「銅合金管が内面溝付管である。」
本発明の銅合金管は、りん脱酸銅管に比べて引張り強さと伸びを大きく、且つ結晶粒径を小さくすることができるので転造加工による内面溝付管の製造に好適である。特に、引張り強さが大きいことから、転造加工時に引抜き方向に伸びにくいので溝付プラグの溝部への合金管の肉の充填が円滑であり、良好なフィン形状を有する内面溝付管を高速で加工することが可能になる。
【００３９】
次に、本発明の銅合金管の製造方法の一例について、平滑管又は内面溝付管の場合を例として以下に説明する。
【００４０】
先ず、原料の電気銅を木炭被覆の状態で溶解し、銅が溶解した後、Ｓｎ及びＺｎを所定量添加し、更に、脱酸を兼ねてＣｕ−１５質量％Ｐ中間合金としてＰを添加する。成分調整が終了した後、半連続鋳造により所定の寸法のビレットを作製する。得られたビレットを加熱炉で加熱し、均質化処理を行なう。なお、熱間押出前に、ビレットを７５０乃至９５０℃に１分乃至２時間程度保持して均質化による偏析改善を行うことが望ましい。
【００４１】
その後、ビレットにピアシングによる穿孔加工を行い、７５０乃至９５０℃で熱間押出を行う。本件発明の銅合金管を製造するには、Ｓｎの偏析解消及び製品管における組織の微細化の達成が必須要件であるが、そのためには熱間押出による断面減少率（［穿孔されたビレットのドーナツ状の面積−熱間押出後の素管の断面積］／［穿孔されたビレットのドーナツ状の面積］×１００％）を８８％以上、望ましくは９３％以上とし、更に熱間押出後の素管を水冷等の方法により、表面温度が３００℃になるまでの冷却速度が１０℃／秒以上、望ましくは１５℃／秒以上、更に望ましくは２０℃／秒以上となるように冷却することが好ましい。
【００４２】
次に、押出素管に圧延加工を行ない、外径と肉厚を低減させる。このときの加工率を断面減少率で９２％以下とすることにより、圧延時の製品不良を低減できる。
【００４３】
また、圧延素管に抽伸加工を行なって所定の寸法の素管を製造する。通常、抽伸加工は複数台の抽伸機を用いて行うが、各抽伸機による加工率（断面減少率）は３５％以下にすることにより、素管における表面欠陥及び内部割れを低減できる。
【００４４】
その後、需要家において管に曲げ加工を行う場合及び抽伸管を使用して内面溝付管を製造する場合等には、抽伸管に焼鈍処理を行う。本発明の銅合金管を連続的に焼鈍するには、銅管コイル等の焼鈍に通常使用されるローラーハース炉、又は高周波誘導コイルに通電しながら銅管を前記コイルに通す高周波誘導コイルによる加熱を利用することができる。ローラーハース炉によって本発明の銅合金管を製造するには、抽伸管の実体温度が４００乃至６００℃となり、その温度で抽伸管が１分乃至１２０分間程度加熱されるように焼鈍することが望ましい。また、室温から所定温度までの平均昇温速度が５℃／分以上、望ましくは１０℃／分以上となるように加熱することが望ましい。
【００４５】
抽伸管の実体温度が４００℃より低いと完全な再結晶組織にならず(繊維状の加工組織が残存)、需要家における曲げ加工及び内面溝付管の加工が困難になる。また、６００℃を超える温度では、結晶粒が粗大化し、管の曲げ加工性が却って低下し、また内面溝付加工においては管の引張り強さが低下してしまうため、管長手方向の伸びが大きく、管内面のフィンを正しい形状に形成することが難しくなる。このため、抽伸管の実体温度が４００乃至６００℃の範囲で焼鈍することが望ましい。また、この温度範囲における加熱時間が１分より短いと、完全な再結晶組織にならないため、前述の問題が発生する。また、１２０分を超えて焼鈍を行っても、結晶粒径に変化がなく、焼鈍の効果は飽和してしまうため、前記温度範囲における加熱時間は１分乃至１２０分が適当である。また、結晶粒を粗大化させないためには、室温から所定温度までの平均昇温速度が速いほうが望ましい。昇温速度が５℃／分より遅いと、同じ温度に加熱しても結晶粒が粗大化しやすく、耐圧破壊強度及び曲げ加工性の点から望ましくないと共に、生産性を阻害することになる。従って、室温から所定温度までの平均昇温速度は５℃／分以上が望ましい。
【００４６】
なお、上記のローラーハース炉による連続焼鈍に変えて、高周波誘導加熱炉を使用し、高速昇温、高速冷却、及び短時間加熱の焼鈍を行ってもよい。以上が平滑管の製造方法である。また、このように焼鈍した平滑管に、必要に応じて各種加工率の抽伸加工を行い、引張り強さを向上させた加工管としてもよい。
【００４７】
内面溝付管の場合は、焼鈍した平滑管に溝付転造加工を行う。このようにして、内面溝付管を製造した後、通常更に焼鈍を行う。また、このように焼鈍した内面溝付管に、必要に応じて軽加工率の抽伸加工を行い、引張り強さを向上させてもよい。
【実施例】
【００４８】
以下、本発明の効果を実証するための試験結果について説明する。
【００４９】
（実施例１：平滑管）
（ａ）電気銅を原料として、溶湯中に所定のＳｎを添加し、更に必要に応じて、Ｚｎを添加した後、Ｃｕ−Ｐ母合金を添加することにより、所定組成の溶湯を作製した。このとき、Ｓｎ及びＣｕ−Ｐ母合金の替わりに、Ｃｕ−Ｓｎ−Ｐの母合金を使用することもできる。
（ｂ）鋳造温度１２００℃で、直径３２０×長さ６５００ｍｍの鋳塊を半連続鋳造した。
（ｃ）得られた鋳塊から、長さ４５０ｍｍのビレットを切り出した。
（ｄ）ビレットをビレットヒーターで６５０℃に加熱した後、インダクションヒーターで９５０℃に加熱し、９５０℃に到達した後２分経過後、熱間押出機でビレット中心に直径８０ｍｍのピアシング加工し、その後、熱間押出により、外径９６ｍｍ、肉厚９．５ｍｍの押出素管を作製した（断面減少率：９６．６％）。押出素管の３００℃までの平均冷却速度は４０℃／秒であった。
（ｅ）押出素管を圧延して、外径３５ｍｍ、肉厚２．３ｍｍの圧延素管を作製した。
（ｆ）圧延素管を、１回の抽伸工程における断面減少率が３５％以下になるように、引き抜き抽伸加工を繰り返し、外径９．５２ｍｍ、肉厚０．８０ｍｍの銅合金管を得た。
（ｇ）焼鈍炉にて、還元性ガス雰囲気中で、前記抽伸管を４５０乃至５８０℃に加熱し（平均昇温速度１２℃／分）、この温度に３０乃至１２０分保持し、冷却帯を通過させて室温まで徐冷し、供試材とした。
【００５０】
下記表１は、外径９．５２ｍｍ、肉厚０．８０ｍｍの平滑管の焼鈍材についての特性を示す。表１に示す従来品は、ＪＩＳＨ３３００Ｃ１２２０Ｔのりん脱酸銅管である。この従来品の品種は、下記表２乃至８において、共通である。
【００５１】
【表１】
2008174785.tif 000002
【００５２】
応力腐食割れ試験は、管から長さ７５ｍｍの試験片を切り取り、脱脂、乾燥した後、JISK8085に規定するアンモニア水を等量の純水で薄めた１１．８％以上のアンモニア水を入れたデシケーターに液面から５０ｍｍ離して入れ、このアンモニア雰囲気中に常温で２時間保持した。その後、試験片を元の外径の５０％まで押しつぶして、割れの判定を目視で行った。割れなしの場合を○、割れありの場合を×で示した。
【００５３】
また、試験片を水素気流中において８５０℃で３０分間加熱した後、研磨エッチングして、顕微鏡で１００倍に拡大して脆化の有無を確認した。脆化なしの場合を○、脆化ありの場合を×で示した。
【００５４】
比較例Ｎｏ．２は押出圧力が高くて押出ができず、比較例Ｎｏ．３、Ｎｏ．７は熱間押出時に割れが生じて、加工できなかった。
【００５５】
この表１に示すように、実施例１乃至１１は、引張強さが高く、破壊圧力が高く、応力腐食割れ試験及び水素脆化試験で、割れが生じなかった。これに対し、比較例４，５は夫々Ｐ及びＺｎの含有量が本発明の規定範囲より多いために、応力腐食割れ試験で割れが発生し、比較例６はＯの含有量が本発明の規定範囲より多いために、水素脆化試験で割れが発生した。従来品は、引張強さが低く、また破壊圧力も低いものであった。
【００５６】
下記表２は、外径９．５２ｍｍ、肉厚０．８０ｍｍ、の平滑管の焼鈍材を、８００℃に１５秒間加熱した後の特性を示す。
【００５７】
【表２】
2008174785.tif 000003
【００５８】
比較例Ｎｏ．２、Ｎｏ．３、Ｎｏ．７は試料ができず、また比較例Ｎｏ．３、Ｎｏ．４及びＮｏ．５は、応力腐食割れ試験、水素脆化試験で不具合が生じたので、試験を行わなかった。
【００５９】
この表２に示すように、実施例１乃至１１は焼鈍材を８００℃に１５秒間加熱した後にも、引張強さ及び破壊圧力が高いものであった。これに対し、比較例１はこれらが低いものであった。
【００６０】
（実施例２：半硬質材）
（ａ）乃至（ｇ）の工程は、上記平滑管の場合と同様である。
（ｈ）次に、焼鈍された材料を、加工率１０％でダイスによって空引き加工することにより、外径８．５０ｍｍ、肉厚０．８２ｍｍまで抽伸加工して、供試材とした。
【００６１】
下記表３は、外径が８．５０ｍｍ、肉厚が０．８２ｍｍの半硬質材の特性を示し、下記表４は、同じくこの半硬質材の焼鈍材を８００℃に１５秒間加熱した後の特性を示す。
【００６２】
【表３】
2008174785.tif 000004
【００６３】
【表４】
2008174785.tif 000005
【００６４】
この表３に示すように、この半硬質材においても、実施例１２乃至１５は、引張強さ及び破壊圧力が高く、応力腐食割れ試験及び水素脆化試験において、割れが発生していない。また、表４に示すように、半硬質材の焼鈍材を８００℃に１５秒間加熱した後の引張強度及び破壊圧力も充分に高いものであった。これに対し、比較例８は、引張強さ及び破壊圧力が低いものであった。
【００６５】
（実施例３：内面溝付管）
（ａ）乃至（ｅ）の工程は、上記平滑管の場合と同様である。
（ｉ）次に、圧延素管を抽伸加工して、溝付転造用の素管を製作した。
（ｊ）溝付転造用の素管をインダクションヒーターにより中間焼鈍した。
（ｋ）中間焼鈍した溝付転造用素管に溝付転造加工を行い、外径７ｍｍ、底肉厚０．２３ｍｍの内面溝付管を製作した。この内面溝はフィン高さ０．１６ｍｍ、リード角３５°、フィン山数５５である。
（ｌ）内面溝付管を焼鈍炉にて、還元性ガス雰囲気中で、雰囲気温度５５０乃至６５０℃で６０乃至１２０分間で加熱帯を通過させ、その後冷却帯を通過させて室温まで徐冷した。
【００６６】
下記表５は外径が７．００ｍｍ、底肉厚が０．２３ｍｍの内面溝付銅合金管の焼鈍材についての特性であり、表６は同じくこの焼鈍材を８００℃に１５秒間加熱した後の特性である。
【００６７】
【表５】
2008174785.tif 000006
【００６８】
【表６】
2008174785.tif 000007
【００６９】
この表５に示すように、実施例１６乃至１９の内面溝付管は、引張強さ及び破壊圧力が高く、応力腐食割れ試験及び水素脆化試験において、割れが発生していない。また、表６に示すように、半硬質材の焼鈍材を８００℃に１５秒間加熱した後の引張強度及び破壊圧力も充分に高いものであった。これに対し、比較例９は、引張強さ及び破壊圧力が低いものであった。
【００７０】
（実施例４：鋳造式圧延方式（キャストアンドロール方式））
（ｍ）電気銅を原料として、溶湯中に所定のＳｎを添加し、更に選択的にＺｎを添加した後、Ｃｕ−Ｐ母合金を添加することにより、所定組成の溶湯を作製した。その後、横型に連続鋳造して素管を作製、さらにロール回転させながら、外径３５ｍｍ、肉厚２．３ｍｍの圧延素管を作製した。
【００７１】
その後、平滑管の（ｆ）の工程以降、又は内面溝付管の（ｉ）の工程以降と同様の工程で銅合金管を製造した。
【００７２】
下記表７は外径が９．５２ｍｍ、底肉厚が０．８０ｍｍの鋳造式圧延方式（キャストアンドロール方式）平滑管の焼鈍材についての特性であり、表８は同じくこの焼鈍材を８００℃に１５秒間加熱した後の特性である。
【００７３】
【表７】
2008174785.tif 000008
【００７４】
【表８】
2008174785.tif 000009
【００７５】
この表７に示すように、実施例２０の平滑管は、引張強さ及び破壊圧力が高く、応力腐食割れ試験及び水素脆化試験において、割れが発生していない。また、表８に示すように、この平滑管の焼鈍材を８００℃に１５秒間加熱した後の引張強度及び破壊圧力も充分に高いものであった。これに対し、比較例１０は、引張強さ及び破壊圧力が低いものであった。
【産業上の利用可能性】
【００７６】
本発明の銅合金管は、耐圧破壊強度が優れているため、二酸化炭素及びフロン等の冷媒を使用する熱交換器の伝熱管（平滑管及び内面溝付管）、前記熱交換器の蒸発器と凝縮器を接続する冷媒配管又は機内配管に使用することができる。また、本発明の銅合金管はろう付け加熱後も優れた耐圧破壊強度を有するため、ろう付け部を有する伝熱管、水配管、灯油配管、ヒートパイプ、四方弁及びコントロール銅管等に使用することができる。